МИКРОПОРИСТОЕ ПОКРЫТИЕ НА ОСНОВЕ ПОЛИУРЕТАН-ПОЛИМОЧЕВИНЫ

1. Способ изготовления микропористых покрытий, при котором вспенивают и высушивают композицию, содержащую водную, анионную гидрофилирующую полиуретановую дисперсию (I) и катионный коагулянт (II).
2. Способ согласно п.1, отличающийся тем, что водную, анионную гидрофилирующую полиуретановую дисперсию (I) получают тем, что
A) получают форполимеры с изоцианатными функциональными группами из
А1) органических полиизоцианатов
А2) полимерных полиолей со средним молекулярным весом от 400 до 8000 г/моль и OH-функциональностью от 1,5 до 6 и,
A3) при необходимости, гидрофункциональных соединений с молекулярным весом от 62 до 400 г/моль и,
А4) при необходимости, изоцианатреакционных, анионных или потенциально анионных, и, при необходимости, неионогенных гидрофилирующих средств,
B) свободные NCO-группы которых затем полностью или частично вступают в реакцию с удлинением цепей
B1) с соединениями, имеющими аминогруппы с молекулярным весом от 32 до 4000 г/моль, и/или
B2) с имеющими аминогруппы, анионными или потенциально анионными гидрофилирующими средствами, и форполимеры до этапа В), во время или после него превращаются в воде в дисперсию, причем, при необходимости, содержащиеся потенциально ионные группы переводятся в ионную форму путем частичной или полной реакции обмена с нейтрализующим веществом.
3. Способ согласно п.2, отличающийся тем, что при изготовлении водных, анионных гидрофилирующих полиуретановых дисперсий (I) в А1) используют 1,6-гексаметилендиизоцианат, изофорондиизоцианат, изомерные бис-(4,4'-изоцианатоциклогексил)метаны, а также их смеси, и в А2) используют смесь из поликарбонатполиолей и политетраметиленгликольполиолей, причем суммарное содержание поликарбонатполиолей и политетраметиленгликольполиолей в компонентах А2) составляет, по крайней мере, 70 вес.%.
4. Способ согласно п.1 или 2, отличающийся тем, что катионный коагулянт (II) является полимером со среднечисленным молекулярным весом от 500000 до 50000000 г/моль, который имеет структурные звенья общих формул (1) и (2)
\tab
2
2
2
3
где R означает C=O, -COO(CH)- или -COO(CH)- и
-
X означает ион галогенида.
5. Способ согласно п.1 или 2, отличающийся тем, что кроме полиуретановой дисперсии (I) и катионного коагулянта (II) используют также вспомогательные вещества и добавки (III).
6. Способ согласно п.5, отличающийся тем, что в качестве вспомогательных веществ и добавок (III) используют растворимые в воде амиды жирных кислот, сульфосукцинамиды, углеводородные сульфонаты, углеводородные сульфаты или соли жирных кислот для пенообразования и стабилизации пены.
7. Способ согласно п.6, отличающийся тем, что в качестве пенообразователей и стабилизаторов пены применяют смеси из сульфосукцинамидов и стеаратов аммония, причем 70-50 вес.% смеси составляют сульфосукцинамиды.
3
8. Микропористое покрытие, полученное способом согласно одному из пп.1-7, имеющее микропористую структуру с открытыми порами и плотность в высушенном состоянии 0,3-0,7 г/см.
9. Композиция, содержащая водные, анионные гидрофилирующие полиуретановые дисперсии (I) и катионный коагулянт (II).
10. Основание с нанесенным микропористым покрытием согласно п.8.
11. Основание согласно п.10, выбранное из группы, состоящей из верхней одежды, изделий из искусственной кожи, обуви, материалов для обивки мебели, изделий для внутренней отделки автомобилей, спортивного инвентаря.